Lo présente invention a pour objet un liant hydraulique dont les éléments essentiels sont donnés ci-aprés. Le laitier sidérurgique est utilisé sous diverses formes, pour le traitement et la stabilisation des sols dans la construction des routes et des ouvvrages , soit en l'état de sortie de sidérurgie, soit granulé ou bouleté, b des dosages de I5 à 20 pour cent en poids de matériaux traitas. Une autre technique consiste a concasser ou broyer le laitier et avec un mélange de chaux broyée de l'ordre de 20 pour cent, a faire un liant dont le dosage peut être réduit b 5 ou 6 pour cent. En effet le laitier de sidérurgie contient environ 7 pour cent d'eau de composition et 3 b 8 pour cent d'eau environnement; la teneur en eau globale est donc de IO a 15 pour cent, et méme par température extérieure élevée, il est impossible de pouvoir en France obtenir une utilisation industrielle continue avec une teneur en eau naturelle inférieure b 10 ou II pour cent. La formule chimique de réduction de l'eau par la chaux vive, soit Ca o0 + H20 I Ca ( OH )2 montre qu'il faut, en utilisant une chaux vive classique à 75 pour cent de Cao un poids de chaux de 377 Kg pour réduire les IO pour cent d'eau contenue deos 1 tonne de laitier humide, indiqué ci-dessus. Il faut en effet réduire totalement l'eau contenue dans le mélango broyé, faute de quoi le broyage présente de sérieuses difficultés et provoque le bourrage du broyeur, mais surtout rend impossible la conservation en silos ou ailleurs du produit qui fait prise très rapidement et devina ainsi sans objet ou utilité. La chaux est un produit industril qui voit son coùt sans cesse augmenter, en raison directe du catit des produits pétroliers, étant établi que sa production demande une forte énergie. Il convient donc de r4duire son incorporation dans la fabrication de ce nouveau liant, et pour ce le laitier est séché soit par four, soit au broyeur, et la teneur en eau est ramenée à moins de 5% pour cent ( CINQ pour CENT ) Il est ensuit fait un mélange de ce laitier et de la chaux vive pour que le dosage de cette chaux soit inférieur b IO pour cent du poids de mélange. Le broyage etant réalisé, on obtient un liant dont la surface spécifique BLAINE est inférieure à 6.000 cm2 par gramme. L'invention consiste en la fabrication de ce liant qui conduit une importante économie d'énergie dans ses composants. Ce liant est utilisé dans le traitement des sols avec un dosage de 4 à 6 pour cent; les essais faits sur plache et grandeur nature ont donné des résultats tout à fait comparables, sinon meilleurs que ceux obtenus avec les autres procédés de traitement des sols. Le fait de son faible dosage présenten un intérét certain de mise e en place et de prix très compétitif. Par ailleurs ce liant est en plus utilisé dans la fabrication des bétons et avec des dosages de mème forme que pour le ciment, on obtient des résultats trés voisins et dont la tenue ne fait que s'améliorer dans le temps en raison de la réaction du laitier. Dans la réalisation de blocs, de pièces d.iverses, et dans la construction, ces mèmes utilisations conduisent aux mèmes résultats. REVENDICATIONS 4. Liant hydraulique- suivant revendication I constitué dun mélange de laitier séché et do chaux libre broyés, t Liant hydraulique- suivant revendication 2 constitué comme dit et pour lequel la surface spécifique BLAINE est inférieure à 6.000 Centimètres carrés par gramme liant hydraulique- suivant revendication 3 constitué comme dit et dans lequel le dosage de chaux libre de fabrication est inférieur à dix pour conte en poids.